(57)【要約】【課題】干渉ムラを抑制することができるハードコートフィルム、それを備える透明導電性フィルム、および、それを備えるタッチパネルを提供すること。【解決手段】ハードコートフィルム１は、複屈折性を有する透明基材２と、透明基材２の厚み方向一方面に配置されるハードコート層３とを備える。透明基材２は、８０００ｎｍ以上のリタデーションを有する。透明基材２の遅相軸方向の屈折率ｎｓｘから、進相軸方向の屈折率ｎｓｙを差し引いた値（ｎｓｘ−ｎｓｙ）が、０．０５を超過する。ハードコート層３の厚み方向一方面７は、０．１を超過する平均傾斜角θａと、０．０５μｍを超過する算術平均粗さＲａとを有する。【選択図】図１
2017222769.tif 000002
【特許請求の範囲】
【請求項１】
複屈折性を有する透明基材と、
前記透明基材の少なくとも厚み方向一方面に配置されるハードコート層とを備え、
前記透明基材は、８０００ｎｍ以上のリタデーションを有し、
前記透明基材の遅相軸方向の屈折率ｎｓｘから、進相軸方向の屈折率ｎｓｙを差し引いた値（ｎｓｘ−ｎｓｙ）が、０．０５を超過し、
前記ハードコート層の前記厚み方向一方面は、
０．１を超過する平均傾斜角θａと、
０．０５μｍを超過する算術平均粗さＲａと
を有することを特徴とする、ハードコートフィルム。
【請求項２】
請求項１に記載のハードコートフィルムと、
前記ハードコートフィルムの前記ハードコート層の前記厚み方向一方側に配置される透明導電層と
を備えることを特徴とする、透明導電性フィルム。
【請求項３】
前記ハードコート層および前記透明導電性層の間に介在される光学調整層
をさらに備えることを特徴とする、請求項２に記載の透明導電性フィルム。
【請求項４】
請求項２または３に記載の透明導電性フィルムを備えることを特徴とする、タッチパネル。
【発明の詳細な説明】
【技術分野】
【０００１】
本発明は、ハードコートフィルム、透明導電性フィルムおよびタッチパネルに関し、詳しくは、ハードコートフィルム、それを備える透明導電性フィルム、および、それを備えるタッチパネルに関する。
【背景技術】
【０００２】
液晶ディスプレイ、プラズマディスプレイ、エレクトロルミネッセンスディスプレイ、フィールドエミッションディスプレイ、タッチパネル、電子ペーパーなどの画像表示装置において、偏光子の視認側に光学積層体を配置することが知られている。
【０００３】
しかし、画像表示装置の表示画面を斜めから視認したときに、画像表示装置に色の異なるムラ（以下、「ニジムラ」という。）を生じ、液晶表示装置の表示品質が損なわれるという不具合がある。
【０００４】
そこで、例えば、面内に複屈折率を有する光透過性基材の一方の面上に光学機能層を有し、画像表示装置の表面に配置して用いられる光学積層体であって、前記光透過性基材の屈折率が大きい方向である遅相軸が、前記画像表示装置の表示画面の上下方向と平行に配置される光学積層体が提案されている（例えば、特許文献１参照。）。
【先行技術文献】
【特許文献】
【０００５】
【特許文献１】特開２０１６−２７４０５号公報
【発明の概要】
【発明が解決しようとする課題】
【０００６】
しかし、特許文献１の光学積層体では、光学機能層の屈折率と光透過性基材との屈せ率との相違に基づき、干渉ムラを生じるという不具合がある。
【０００７】
しかるに、光学機能層の屈折率を、光透過性基材の遅相軸側の屈折率に合わせれば、光学機能層の屈折率と、光透過性基材の進相軸側の屈折率との差が大きくなる。一方、光学機能層の屈折率を、光透過性基材の進相軸側の屈折率に合わせれば、光学機能層の屈折率と、光透過性基材の遅相軸側の屈折率との差が大きくなる。
【０００８】
他方、光学機能層の屈折率を、光透過性基材の遅相軸側の屈折率と進相軸側の屈折率との中間値（平均値）に合わせれば、光学機能層の屈折率は、光透過性基材の遅相軸側の屈折率および進相軸側の屈折率の両方に対しても相違する。そのため、干渉ムラを抑制することができない。
【０００９】
本発明の目的は、ニジムラを抑制しながら、干渉ムラを抑制することができるハードコートフィルム、それを備える透明導電性フィルム、および、それを備えるタッチパネルを提供することにある。
【課題を解決するための手段】
【００１０】
本発明（１）は、複屈折性を有する透明基材と、前記透明基材の少なくとも厚み方向一方面に配置されるハードコート層とを備え、前記透明基材は、８０００ｎｍ以上のリタデーションを有し、前記透明基材の遅相軸方向の屈折率ｎｓｘから、進相軸方向の屈折率ｎｓｙを差し引いた値（ｎｓｘ−ｎｓｙ）が、０．０５を超過し、前記ハードコート層の前記厚み方向一方面は、０．１を超過する平均傾斜角θａと、０．０５μｍを超過する算術平均粗さＲａとを有するハードコートフィルムを含む。
【００１１】
本発明のハードコートフィルムでは、透明基材は、８０００ｎｍ以上のリタデーションを有し、透明基材の遅相軸方向の屈折率ｎｓｘから、進相軸方向の屈折率ｎｓｙを差し引いた値（ｎｓｘ−ｎｓｙ）が、０．０５を超過するので、ニジムラを抑制することができる。
【００１２】
また、本発明のハードコートフィルムでは、ハードコート層の厚み方向一方面は、０．１を超過する平均傾斜角θａと、０．０５μｍを超過する算術平均粗さＲａとを有するので、干渉ムラを抑制することができる。
【００１３】
本発明（２）は、（１）に記載のハードコートフィルムと、前記ハードコートフィルムの前記ハードコート層の前記厚み方向一方側に配置される透明導電層とを備える透明導電性フィルムを含む。
【００１４】
本発明の透明導電性フィルムは、上記したハードコートフィルムを備えるので、ニジムラおよび干渉ムラを抑制することができる。
【００１５】
本発明（３）は、前記ハードコート層および前記透明導電性層の間に介在される光学調整層をさらに備える（２）に記載の透明導電性フィルムを含む。
【００１６】
本発明の透明導電性フィルムは、光学調整層を備えるので、透明導電層を配線パターンに形成したときに、配線パターンの視認を抑制することができる。
【００１７】
本発明（４）は、（２）または（３）に記載の透明導電性フィルムを備えるタッチパネルを含む。
【００１８】
本発明のタッチパネルは、上記した透明導電性フィルムを備えるので、ニジムラおよび干渉ムラを抑制することができる。
【発明の効果】
【００１９】
本発明のハードコートフィルムは、ニジムラおよび干渉ムラを抑制することができる。
【００２０】
本発明の透明導電性フィルムは、ニジムラおよび干渉ムラを抑制することができる。
【００２１】
本発明のタッチパネルは、ニジムラおよび干渉ムラを抑制することができる。
【図面の簡単な説明】
【００２２】
【図１】図１は、本発明のハードコートフィルムの一実施形態（透明基材の厚み方向一方側に、ハードコート層が配置される態様）の断面図を示す。
【図２】図２は、図１に示すハードコートフィルムを備える透明導電性フィルム（透明基材の厚み方向一方側に、ハードコート層、光学調整層および透明導電層が順次配置される態様）の断面図を示す。
【図３】図３は、図２に示す透明導電性フィルムの変形例（透明基材の厚み方向一方側に、ハードコート層および透明導電層が順次配置される態様）の断面図を示す。
【図４】図４は、図１に示すハードコートフィルムの変形例（透明基材の厚み方向両側にハードコート層が配置される態様）の断面図を示す。
【図５】図５は、図２に示す透明導電性フィルムの変形例（透明基材の厚み方向両側に、ハードコート層、光学調整層および透明導電層が順次配置される態様）の断面図を示す。
【図６】図６は、図３に示す透明導電性フィルムの変形例（透明基材の厚み方向両側に、ハードコート層および透明導電層が順次配置される態様）の断面図を示す。
【図７】図７は、粗さ曲線、高さおよび基準長さｌの関係の一例の模式図を示す。
【発明を実施するための形態】
【００２３】
図１において、紙面上下方向は、厚み方向（後述するＸ軸方向およびＹ軸方向に直交するＺ軸方向）である。紙面上側が、厚み方向一方側（Ｚ軸方向一方側）である。紙面下側が、厚み方向他方側（Ｚ軸方向他方側）である。
【００２４】
１．ハードコートフィルム
本発明のハードコートフィルムの一実施形態を図１を参照して説明する。
【００２５】
このハードコートフィルム１は、図１に示すように、所定の厚みを有するフィルム形状（シート形状を含む）をなし、厚み方向に直交する面方向に延びる。ハードコートフィルム１は、凸凹な厚み方向一方面、および、平坦な厚み方向他方面（２つの主面）を有する。
【００２６】
ハードコートフィルム１は、例えば、後述する透明導電性フィルム６（図２参照）に備えられる一部品であり、つまり、透明導電性フィルム６ではない。すなわち、ハードコートフィルム１は、透明導電性フィルム６を作製するための部品であり、光学調整層４および透明導電層５などの機能層を含まず、部品単独で流通し、産業上利用可能なデバイスである。
【００２７】
具体的には、ハードコートフィルム１は、透明基材２と、ハードコート層３とを順次備える。つまり、ハードコートフィルム１は、透明基材２と、透明基材２の厚み方向一方面に配置されるハードコート層３とを備える。好ましくは、ハードコートフィルム１は、透明基材２と、ハードコート層３とのみからなる。以下、各層について詳述する。
【００２８】
２．透明基材
透明基材２は、ハードコートフィルム１の厚み方向他方側層である。透明基材２は、ハードコートフィルム１の機械強度を確保する支持材である。また、透明基材２は、ハードコートフィルム１が、例えば、画像表示装置に備えられるときに、ニジムラを抑制することができるニジムラ抑制部材でもある。なお、ニジムラは、画像表示装置において本来同一色が表示されるべき箇所において、異なる複数の色が観察される現象である。
【００２９】
透明基材２は、面方向に延びるフィルム形状を有しており、平坦な厚み方向一方面、および、平坦な厚み方向他方面（２つの主面）を有する。
【００３０】
透明基材２は、透明性を有する高分子からなる。高分子としては、例えば、ポリエチレンテレフタレート（ＰＥＴ）、ポリブチレンテレフタレート、ポリエチレンナフタレート（ＰＥＮ）などのポリエステル樹脂、例えば、ポリメタクリレートなどの（メタ）アクリル樹脂（アクリル樹脂および／またはメタクリル樹脂）、例えば、ポリエチレン、ポリプロピレン、シクロオレフィンポリマーなどのオレフィン樹脂、例えば、ポリカーボネート樹脂、例えば、ポリエーテルスルフォン樹脂、例えば、ポリアリレート樹脂、例えば、メラミン樹脂、例えば、ポリアミド樹脂、例えば、ポリイミド樹脂、例えば、セルロース樹脂、例えば、ポリスチレン樹脂、例えば、ノルボルネン樹脂などが挙げられる。これら高分子は、単独使用または２種以上併用することができる。複屈折性などの観点から、好ましくは、ポリエステル樹脂が挙げられ、より好ましくは、ＰＥＮが挙げられる。
【００３１】
透明基材２の全光線透過率は、例えば、９０％以上、好ましくは、９５％以上、より好ましくは、９９％以上である。
【００３２】
透明基材２は、複屈折性を有する。
【００３３】
詳しくは、透明基材２の遅相軸方向ｓｘの屈折率ｎｓｘから、進相軸方向ｓｙの屈折率ｎｓｙを差し引いた値（ｎｓｘ−ｎｓｙ）（Δｎｓ）が、０．０５を超過する。
【００３４】
なお、遅相軸方向ｓｘは、透明基材２の面方向において、屈折率が最も大きい方向（Ｘ軸方向）であり、また、進相軸方向ｓｙは、屈折率が最も小さい方向（Ｙ軸方向）である。また、Ｘ軸方向とＹ軸方向とは、透明基材２の面方向（同一平面）において、互いに直交する。
【００３５】
Δｎｓは、好ましくは、０．１０以上、より好ましくは、０．１５以上であり、また、例えば、０．５０未満である。Δｎｓが上記した下限を下回れば、透明基材２が高い複屈折性を有することができず、そのため、ニジムラを有効に抑制することができない。
【００３６】
なお、透明基材２のΔｎｓが０．０５以下と過小であっても、次に説明する透明基材２の厚みが十分に厚い場合には、後述するリタデーションが８０００ｎｍ以上の要件を満足する。しかし、その場合には、透明基材２の厚みが過度に厚くなってしまい、ハードコートフィルム１を光学フィルムとして用いるのに適さない厚みとなる。
【００３７】
透明基材２の厚みは、例えば、２μｍ以上、好ましくは、２０μｍ以上であり、また、例えば、３００μｍ以下、好ましくは、２００μｍ以下である。透明基材２の厚みが上記した下限以上であれば、ハードコートフィルム１の強度を十分に確保できるとともに、透明基材２が次に説明する高いリタデーションを有することができる。そのため、ニジムラを有効に抑制することができる。一方、透明基材２の厚みが上記した上限以下であれば、高い透明性を確保することができる。
【００３８】
透明基材２は、８０００ｎｍ以上のリタデーション（位相差）を有する。透明基材２は、好ましくは、１００００ｎｍ以上のリタデーションを有し、より好ましくは、１２０００ｎｍ以下のリタデーションを有する。透明基材２のリタデーションが上記した下限を上回れば、ニジムラを十分に抑制することができる。
【００３９】
なお、リタデーションは、Δｎｓに厚みを乗じた値である。また、リタデーションは、透明基材２を直接測定することによって、得られる。
【００４０】
一方、透明基材２のリタデーションが８０００ｎｍ未満であれば、たとえ、透明基材２のΔｎｓが０．０５を超過しても、ニジムラを十分に抑制することができない。
【００４１】
３．ハードコート層
ハードコート層３は、ハードコートフィルム１の厚み方向一方側層である。ハードコート層３は、透明基材２の厚み方向一方面の全面に接触している。ハードコート層３は、ハードコートフィルム１の耐擦傷性を高める耐擦傷層である。ハードコート層３は、面方向に延びるフィルム形状（シート形状を含む）を有する。ハードコート層３は、凸凹な厚み方向一方面、および、平坦な厚み方向他方面（２つの主面）を有する。
【００４２】
３−１．ハードコート層の組成
ハードコート層３は、例えば、粒子を含有する。ハードコート層３は、好ましくは、粒子および樹脂を含有する組成物（ハードコート層形成用組成物）からなる。組成物は、好ましくは、粒子および樹脂のみからなる。
【００４３】
粒子は、ハードコート層３の厚み方向一方面７に凸凹形状を付与する成分である。粒子としては、例えば、有機粒子、無機粒子が挙げられる。これらは、単独使用または２種以上併用される。
【００４４】
有機粒子としては、例えば、ポリメチルメタクリレート樹脂粒子、シリコーン樹脂粒子、ポリスチレン樹脂粒子、ポリカーボネート樹脂粒子、アクリルスチレン樹脂粒子、ベンゾグアナミン樹脂粒子、メラミン樹脂粒子、ポリオレフィン樹脂粒子、ポリエステル樹脂粒子、ポリアミド樹脂粒子、ポリイミド樹脂粒子、ポリフッ化エチレン樹脂粒子などが挙げられる。
【００４５】
無機粒子としては、例えば、シリカ粒子、例えば、酸化ジルコニウム、酸化チタン、酸化亜鉛、酸化スズなどからなる金属酸化物粒子、例えば、炭酸カルシウムなどの炭酸塩粒子などが挙げられる。
【００４６】
粒子のうち、好ましくは、有機粒子、より好ましくは、ポリメチルメタクリレート樹脂粒子、アクリルスチレン樹脂粒子が挙げられる。なお、アクリルスチレン樹脂粒子は、スチレンおよびアクリルの共重合樹脂からなる粒子である。
【００４７】
粒子の平均粒子径は、例えば、０．５μｍ以上、好ましくは、２μｍ以上であり、また、例えば、２５μｍ以下、好ましくは、１０μｍ以下である。粒子の平均粒子径が上記した範囲内にあれば、ハードコート層３の厚み方向一方面７が後述する平均傾斜角θａおよび算術平均粗さＲａを有することができる。
【００４８】
粒子の平均粒子径は、粒子の１次粒子の平均粒子径である。また、好ましくは、粒子は、粒子径の分布の標準偏差が１０％以内の単分散粒子である。
【００４９】
粒子の配合割合は、樹脂１００質量部に対して、例えば、０．０１質量部以上、好ましくは、０．０７質量部以上、より好ましくは、０．１質量部以上であり、また、例えば、１０質量部以下、好ましくは、６質量部以下である。また、粒子の配合割合は、樹脂の残部であって、組成物に対して、例えば、０．０１質量％以上、好ましくは、０．０７質量％以上、より好ましくは、０．１質量％以上であり、また、例えば、１０質量％以下、好ましくは、６質量％以下である。
【００５０】
粒子の含有割合が、上記した下限以上であれば、ハードコート層３の厚み方向一方面７が後述する平均傾斜角θａおよび算術平均粗さＲａを有することができる。また、粒子の含有割合が、上記した上限以下であれば、過剰な散乱を防止することができる。
【００５１】
樹脂としては、例えば、粒子を透明基材２に接着させるためのバインダー樹脂が挙げられる。樹脂としては、例えば、硬化性樹脂、熱可塑性樹脂（例えば、ポリオレフィン樹脂）などが挙げられ、好ましくは、硬化性樹脂が挙げられる。
【００５２】
硬化性樹脂としては、例えば、活性エネルギー線（具体的には、紫外線、電子線など）の照射により硬化する活性エネルギー線硬化性樹脂、例えば、加熱により硬化する熱硬化性樹脂などが挙げられ、好ましくは、活性エネルギー線硬化性樹脂が挙げられる。
【００５３】
活性エネルギー線硬化性樹脂としては、具体的には、例えば、ウレタンアクリレート、エポキシアクリレートなどの（メタ）アクリル系紫外線硬化性樹脂、例えば、ウレタン樹脂、例えば、メラミン樹脂、例えば、アルキド樹脂、例えば、シロキサン系ポリマー、例えば、有機シラン縮合物などが挙げられる。好ましくは、（メタ）アクリル系紫外線硬化性樹脂が挙げられる。
【００５４】
また、樹脂は、例えば、特開２００８−８８３０９号公報に記載の反応性希釈剤を含むことができ、具体的には、多官能（メタ）アクリレートを含むことができる。
【００５５】
樹脂の含有割合は、組成物に対して、例えば、５０質量％以上、好ましくは、７５質量％以上であり、また、例えば、９９質量％以下、好ましくは、９７質量％以下である。また、反応性希釈剤の樹脂における含有割合は、例えば、１質量％以上、好ましくは、１０質量％以上であり、また、例えば、５０質量％未満、好ましくは、３０質量％以下である。
【００５６】
３−２．ハードコート層の厚み方向一方面の形状
ハードコート層３の厚み方向一方面７は、面方向全部にわたって、凸凹形状を有する。
【００５７】
そのため、ハードコート層３の厚み方向一方面７は、所定の平均傾斜角θａ、および、所定の算術平均粗さＲａを併有する。
【００５８】
（１）平均傾斜角θａ
ハードコート層３の厚み方向一方面７は、０．１を超過する平均傾斜角θａを有する。
【００５９】
また、ハードコート層３の厚み方向一方面７は、好ましくは、０．２以上の平均傾斜角θａを有し、より好ましくは、０．２５以上の平均傾斜角θａを有し、さらに好ましくは、０．３以上の平均傾斜角θａを有し、とりわけ好ましくは、０．４以上の平均傾斜角θａを有し、最も好ましくは、０．５以上の平均傾斜角θａを有する。ハードコート層３の厚み方向一方面７の平均傾斜角θａが上記した下限を下回ると、干渉ムラを抑制することができない。
【００６０】
一方、ハードコート層３の厚み方向一方面７は、例えば、０．９以下の平均傾斜角θａを有し、好ましくは、０．７以下の平均傾斜角θａを有する。ハードコート層３の厚み方向一方面７の平均傾斜角θａが上記した上限を下回ると、過剰な散乱を防止することができる。
【００６１】
平均傾斜角θａは、下記式で表される
平均傾斜角θａ＝ｔａｎ−１Δａ
式中、Δａは、図７に示すように、互いに隣接する山（凹部）の頂点（最上点）と谷（凹部）の最下点の差（ｈ）の合計（ｈ１＋ｈ２＋ｈ３・・・＋ｈｎ）を基準長さＬで割った値である。基準長さＬは、ＪＩＳ  Ｂ  ０６０１（２０１３年版）に規定される粗さ曲線における基準長さである。
【００６２】
平均傾斜角θａの定義および測定方法は、ＪＩＳ  Ｂ  ０６０１（２０１３年版）に記載される。具体的には、平均傾斜角θａの定義および測定方法は、特許５２５２８１１号公報、特開２０１５−０３４９５５号公報などにも詳細に記載されている。なお、ハードコート層３の厚み方向一方面７の平均傾斜角θａは、例えば、微細形状測定機で測定することにより、得られる。
【００６３】
（２）算術平均粗さＲａ
ハードコート層３の厚み方向一方面７は、０．０５μｍを超過する算術平均粗さＲａを有する。また、ハードコート層３の厚み方向一方面７は、好ましくは、０．０７μｍ以上の算術平均粗さＲａを有する。
【００６４】
ハードコート層３の厚み方向一方面７の算術平均粗さＲａが上記した下限を下回ると、ハードコート層３の厚み方向一方面７の平均傾斜角θａが上記した範囲内にあっても、干渉ムラを抑制することができない。
【００６５】
一方、ハードコート層３の厚み方向一方面７は、例えば、０．２５μｍ以下の算術平均粗さＲａを有し、好ましくは、０．１０μｍ以下の算術平均粗さＲａを有し、より好ましくは、０．０９μｍ以下の算術平均粗さＲａを有する。ハードコート層３の厚み方向一方面７の平均傾斜角θａが上記した上限を下回れば、ハードコート層３の厚み方向一方面７における白濁の発生を抑制することができる。
【００６６】
算術平均粗さＲａの定義および測定方法は、ＪＩＳ  Ｂ  ０６０１（２０１３年版）に記載される。
【００６７】
（３）平均傾斜角θａおよび算術平均粗さＲａの関係
要するに、ハードコート層３の厚み方向一方面７は、（１）０．１を超過する平均傾斜角θａと、（２）０．０５μｍを超過する算術平均粗さＲａとの両方を有するので、干渉ムラを抑制することができる。
【００６８】
一方、ハードコート層３の厚み方向一方面７が、（１）の要件を満たすが、（２）の要件を満たさない場合には、干渉ムラを十分に抑制することができない。
【００６９】
他方、ハードコート層３の厚み方向一方面７が、（１）の要件を満たさないが、（２）の要件を満たす場合には、干渉ムラを十分に抑制することができない。
【００７０】
従って、本発明が成立するには、上記した（１）および（２）の両方の要件を満たす必要がある。
【００７１】
３−３．ハードコート層の他の物性
ハードコート層３の厚みは、例えば、１μｍ以上、好ましくは、２μｍ以上、さらに好ましくは、５μｍ以上であり、また、例えば、１００μｍ以下、好ましくは、１０μｍ以下である。ハードコート層３の厚みが上記した下限以上であれば、ハードコートフィルム１の耐擦傷性を十分に高めることができる。一方、ハードコート層３の厚みが上記した上限以下であれば、耐屈曲性を保つことができる。
【００７２】
ハードコート層３の厚みは、後述する実施例の評価方法に基づいて、測定される。
【００７３】
４．ハードコートフィルムの製造方法
次に、ハードコートフィルム１の製造方法について説明する。
【００７４】
このハードコートフィルム１は、例えば、ロール・トゥ・ロール法によって、製造される。
【００７５】
この方法は、まず、複屈折性を有する透明基材２を用意する。
【００７６】
例えば、複屈折性を有する、市販品の透明基材２を用意する。
【００７７】
あるいは、まず、等方性の透明基材２を用意し、その後、透明基材２を延伸することもできる。具体的には、未延伸の透明基材２を一軸延伸する。透明基材２を延伸することにより、透明基材２が複屈折性を有する。
【００７８】
次いで、この方法では、上記した組成物からなるハードコート層３を透明基材２の厚み方向一方面全面に配置する。
【００７９】
具体的には、まず、組成物を調製する。
【００８０】
組成物の調製において、樹脂が硬化性樹脂である場合には、重合開始剤（例えば、ラジカル系光重合開始剤）を樹脂に対して適宜の割合で配合することができる。
【００８１】
また、組成物の調製において、必要により、溶媒（希釈溶剤）を配合して、組成物を希釈して、希釈液を調製する。溶媒としては、例えば、メタノール、エタノール、イソプロピルアルコールなどのアルコール化合物、例えば、アセトン、メチルエチルケトン、メチルイソブチルケトンなどのケトン化合物、例えば、酢酸エチル、酢酸ブチルなどのエステル化合物、プロピレングリコールモノメチルエーテルなどのエーテル化合物、例えば、トルエン、キシレンなどの芳香族化合物などが挙げられる。これら溶媒は、単独使用または２種以上併用することができる。好ましくは、ケトン化合物、エーテル化合物が挙げられる。
【００８２】
溶媒を、希釈液の固形分（粒子および樹脂）濃度が、例えば、１０質量％以上、好ましくは、２５質量％以上、また、例えば、９０質量％以下、好ましくは、７５質量％以下となるように、粒子および樹脂に対して配合する。
【００８３】
次いで、組成物（希釈液）を透明基材２の厚み方向一方面全面に塗布して、その後、乾燥して塗膜を形成する。組成物（希釈液）を透明基材２の厚み方向一方面全面に塗布するには、例えば、グラビヤロールコータ、リバースロールコータ、キスロールコータ、ディップロールコータ、バーコータ、ナイフコータ、スプレーコータなどのコータが用いられる。
【００８４】
その後、組成物が活性エネルギー線硬化性樹脂を含有する場合には、塗膜に活性エネルギー線（具体的には、紫外線など）を照射する。
【００８５】
これにより、透明基材２と、その厚み方向一方面に配置されるハードコート層３とを備えるハードコートフィルム１が得られる。
【００８６】
そして、このハードコートフィルム１は、各産業用途に用いられ、例えば、液晶ディスプレイ、プラズマディスプレイ、エレクトロルミネッセンスディスプレイ、フィールドエミッションディスプレイ、タッチパネル、電子ペーパーなどの画像表示装置に用いられる。好ましくは、タッチパネルに用いられる透明導電性フィルムに備えられる。
【００８７】
５．透明導電性フィルム
次に、ハードコートフィルム１を備える透明導電性フィルム６について図２を参照して説明する。
【００８８】
図２に示すように、透明導電性フィルム６は、所定の厚みを有するフィルム形状（シート形状を含む）をなし、面方向に延び、凸凹な厚み方向一方面、および、平坦な厚み方向他方面（２つの主面）を有する。透明導電性フィルム６は、例えば、光学装置（例えば、画像表示装置、調光装置）に備えられるタッチパネル用基材や調光パネルなどの一部品であり、つまり、光学装置ではない。すなわち、透明導電性フィルム６は、光学装置などを作製するための部品であり、ＬＣＤモジュールなどの画像表示素子や、ＬＥＤなどの光源を含まず、部品単独で流通し、産業上利用可能なデバイスである。
【００８９】
そして、この透明導電性フィルム６は、ハードコートフィルム１と、光学調整層４と、透明導電層５とを順次備える。具体的には、透明導電性フィルム６は、透明基材２と、ハードコート層３と、光学調整層４と、透明導電層５とを順次備える。透明導電性フィルム６は、好ましくは、透明基材２と、ハードコート層３と、光学調整層４と、透明導電層５とのみからなる。
【００９０】
光学調整層４は、透明導電層５が後の工程で配線パターンに形成された後に、非パターン部とパターン部との相違が認識されないように（すなわち、配線パターンの視認を抑制するように）、透明導電性フィルム６の光学物性を調整する層である。
【００９１】
光学調整層４は、ハードコート層３の厚み方向一方面７の全面に接触している。光学調整層４は、面方向に延びるフィルム形状を有する。光学調整層４は、ハードコート層３の厚み方向一方面７の凸凹形状に対応（追随）する形状を有する。そのため、光学調整層４は、凸凹な厚み方向一方面、および、凸凹な厚み方向他方面（２つの主面）を有する。
【００９２】
光学調整層４の厚み方向他方面は、ハードコート層３の厚み方向一方面７が有する平均傾斜角θａと算術平均粗さＲａと同一の平均傾斜角θａと算術平均粗さＲａとを有する。また、好ましくは、光学調整層４の厚み方向一方面は、ハードコート層３の厚み方向一方面７が有する平均傾斜角θａと算術平均粗さＲａと同一の平均傾斜角θａと算術平均粗さＲａとを有する。
【００９３】
光学調整層４は、樹脂組成物から調製されている。樹脂組成物は、例えば、樹脂と、粒子とを含有する。樹脂組成物は、好ましくは、樹脂のみを含有し、より好ましくは、樹脂のみからなる。樹脂としては、ハードコート層３で例示した樹脂が挙げられる。
【００９４】
光学調整層４の厚みは、例えば、３０ｎｍ以上、好ましくは、５０ｎｍ以上であり、また、例えば、１５０ｎｍ以下、好ましくは、１３０ｎｍ以下である。
【００９５】
また、光学調整層４の厚みの、ハードコート層３の厚み対する比（光学調整層４の厚み／ハードコート層３の厚み）は、例えば、０．５以下、好ましくは、０．１以下、より好ましくは、０．０５以下であり、また、例えば、０．００１以上である。比（光学調整層４厚み／ハードコート層３の厚み）が上記した上限以下であれば、光学調整層４が、ハードコート層３の厚み方向一方面７の凸凹形状に追随することができる。
【００９６】
透明導電層５は、後の工程で配線パターンに形成して、パターン部を形成するための導電層である。透明導電層５は、透明導電性フィルム６の厚み方向における最一方側層であって、面方向に延びるフィルム形状（シート形状を含む）を有する。透明導電層５は、光学調整層４の凸凹形状に対応する形状を有する。これにより、透明導電層５は、凸凹な厚み方向一方面、および、凸凹な厚み方向他方面を有する。好ましくは、透明導電層５の厚み方向一方面および他方面は、それぞれ、ハードコート層３の厚み方向一方面７が有する平均傾斜角θａと算術平均粗さＲａと同一の平均傾斜角θａと算術平均粗さＲａとを有する。
【００９７】
透明導電層５を形成する材料としては、例えば、インジウムスズ複合酸化物（ＩＴＯ）、アンチモンスズ複合酸化物（ＡＴＯ）などが挙げられる。
【００９８】
透明導電層５の厚みは、例えば、１０ｎｍ以上、好ましくは、２０ｎｍ以上であり、また、例えば、３５ｎｍ以下、好ましくは、３０ｎｍ以下である。
【００９９】
透明導電層５の厚みの、ハードコート層３の厚みに対する比（透明導電層５の厚み／ハードコート層３の厚み）は、例えば、０．０５以下、好ましくは、０．０１以下、より好ましくは、０．００５以下であり、例えば、０．０００５以上である。
【０１００】
透明導電層５の厚みの、光学調整層４の厚みに対する比（透明導電層５の厚み／光学調整層４の厚み）は、例えば、０．７以下、好ましくは、０．５以下、より好ましくは、０．３以下であり、例えば、０．０５以上である。
【０１０１】
透明導電層５の比が上記した上限以下であれば、透明導電層５が、光学調整層４の凸凹形状に追随することができる。
【０１０２】
透明導電性フィルム６を得るには、ハードコートフィルム１のハードコート層３の厚み方向一方面７に、光学調整層４および透明導電層５を順次配置する。
【０１０３】
具体的には、ハードコート層３の厚み方向一方面７に、樹脂組成物を、例えば、塗布により、配置して、その後、必要により、加熱および乾燥して、光学調整層４をハードコート層３の厚み方向一方面７の全面に設ける。
【０１０４】
その後、例えば、スパッタによって、上記した材料からなる透明導電層５を、光学調整層４の厚み方向一方面の全面に配置する。
【０１０５】
６．効果
そして、このハードコートフィルム１では、透明基材２は、８０００ｎｍ以上のリタデーションを有し、ｎｓｘ−ｎｓｙが、０．０５を超過するので、ニジムラを抑制することができる。
【０１０６】
また、ハードコート層３の厚み方向一方面７は、０．１を超過する平均傾斜角θａと、０．０５μｍを超過する算術平均粗さＲａとを有するので、干渉ムラを抑制することができる。
【０１０７】
具体的には、ハードコート層３の厚み方向一方面７が上記した平均傾斜角θａと算術平均粗さＲａとを有するので、ハードコート層３の厚み方向一方面７からハードコート層３内に進入し、ハードコート層３の厚み方向他方面（ハードコート層３および透明基材２の界面）において反射して、ハードコート層３の厚み方向一方面７から厚み方向一方側に照射（放出）される反射光における光路差をまばらにする（分散させる）ことができる。そうすると、各反射光の位相がずれて、それらが互いに強めたり、弱めたりする干渉を抑制して、リップル（反射スペクトルの波形の振幅）が小さくなると推測される。
【０１０８】
また、この透明導電性フィルム６は、上記したハードコートフィルム１を備えるので、ニジムラおよび干渉ムラを抑制することができる。
【０１０９】
この透明導電性フィルム６は、光学調整層４を備えるので、透明導電層５を配線パターンに形成したときに、配線パターンの視認を抑制することができる。
【０１１０】
上記した透明導電性フィルム６を備えるタッチパネルは、ニジムラおよび干渉ムラを抑制することができる。
【０１１１】
７．変形例
上記した一実施形態では、ハードコート層３に粒子を含有させることにより、ハードコート層３の厚み方向一方面７に凸凹形状を付与している。
【０１１２】
しかし、例えば、ハードコート層３に粒子を含有させず、ハードコート層３の厚み方向一方面７に防眩処理を施すことにより、ハードコート層３の厚み方向一方面７に凸凹形状を付与することもできる。防眩処理としては、例えば、エンボス加工、サンドブラスト加工、エッチング加工などが挙げられる。この場合には、ハードコート層３は、樹脂のみからなる。
【０１１３】
さらに、ハードコート層３に粒子を含有させるとともに、ハードコート層３の厚み方向一方面７に上記した防眩処理を施すこともできる。
【０１１４】
Ａ．  図３に示す変形例
図２に示す一実施形態では、透明導電性フィルム６は、光学調整層４を備える。
【０１１５】
しかし、図３に示すように、ハードコートフィルム１は、光学調整層４を備えず、透明基材２、ハードコート層３および透明導電層５を順次備えることもできる。このハードコートフィルム１は、好ましくは、ハードコートフィルム１、透明基材２および透明導電層５のみからなる。
【０１１６】
透明導電層５は、ハードコート層３の厚み方向一方面７に接触している。透明導電層５は、ハードコート層３の厚み方向一方面７に対応する形状を有する。透明導電層５の厚み方向一方面は、ハードコート層３の厚み方向一方面７に追従した凸凹形状を有する。要するに、透明導電層５は、凸凹な厚み方向一方面、および、凸凹な厚み方向他方面を有する。
【０１１７】
図３に示す透明導電性フィルム６によっても、図２に示す透明導電性フィルム６と同様の作用効果を奏する。
【０１１８】
好ましくは、ハードコートフィルム１は、図２に示すように、ハードコート層３および透明導電層５の間に介在される光学調整層４を備える。透明導電性フィルム６が光学調整層４を備えれば、透明導電層５を配線パターンに形成したときに、配線パターンの視認を抑制することができる。
【０１１９】
Ｂ．  図４に示す変形例
図１に示す一実施形態では、ハードコートフィルム１は、透明基材２の厚み方向一方面のみに配置されたハードコート層３を備える。
【０１２０】
しかし、ハードコート層３の配置は上記に限定されず、例えば、図４に示すように、ハードコートフィルム１は、透明基材２の厚み方向両面（一方面および他方面）のそれぞれに配置されたハードコート層３を備えることもできる。
【０１２１】
透明基材２の厚み方向他方面に位置するハードコート層３は、平坦な厚み方向一方面、および、凸凹な厚み方向他方面８（２つの主面）を有する。透明基材２の厚み方向他方面に位置するハードコート層３は、透明基材２の厚み方向一方面に位置する上記したハードコート層３と同一の組成および形状を有する。
【０１２２】
図４に示すハードコートフィルム１によっても、図１に示すハードコートフィルム１と同様の作用効果を奏することができる。
【０１２３】
Ｃ．  図５に示す変形例
図２に示す一実施形態では、透明導電性フィルム６は、透明基材２の厚み方向一方側のみに順次配置されたハードコート層３、光学調整層４および透明導電層５を備える。
【０１２４】
しかし、ハードコート層３、光学調整層４および透明導電層５の配置は上記に限定されない。例えば、図５に示すように、透明基材２の厚み方向両側（一方側および他方側）のぞれぞれに順次配置された、ハードコート層３、光学調整層４および透明導電層５を備えることもできる。透明基材２の厚み方向他方側に位置するハードコート層３、光学調整層４および透明導電層５のそれぞれは、透明基材２の厚み方向一方側に位置する上記したハードコート層３、光学調整層４および透明導電層５のそれぞれと、同一の組成および形状を有する。
【０１２５】
この変形例の透明導電性フィルム６によっても、図２に示す透明導電性フィルム６と同様の作用効果を奏することができる。
【０１２６】
Ｄ．  図６に示す変形例
図３の変形例では、透明基材２の厚み方向一方側のみに順次配置されたハードコート層３および透明導電層５を備える。
【０１２７】
しかし、ハードコート層３および透明導電層５の配置は上記に限定されない。例えば、図６に示すように、透明基材２の厚み方向両側（一方側および他方側）のぞれぞれに順次配置された、ハードコート層３および透明導電層５を備えることもできる。透明基材２の厚み方向他方側に位置するハードコート層３および透明導電層５のそれぞれは、透明基材２の厚み方向一方側に位置するハードコート層３および透明導電層５のそれぞれと、同一の組成および形状を有する。
【０１２８】
この変形例の透明導電性フィルム６によっても、図３の変形例と同様の作用効果を奏することができる。
【実施例】
【０１２９】
以下に実施例および比較例を示し、本発明をさらに具体的に説明する。なお、本発明は、何ら実施例および比較例に限定されない。
【０１３０】
また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。
【０１３１】
また、「部」および「％」は、特に言及しない限り、質量基準である。
【０１３２】
実施例１
まず、５０μｍの厚み、および、１２０００ｎｍの位相差（リタデーション）を有する、ＰＥＮ（ポリエチレンナフタレート）からなる透明基材２を用意した。
【０１３３】
続いて、透明基材２の厚み方向一方面の全面に、ハードコート層形成用組成物をバーコーターを用いて、硬化後の厚みが８μｍとなるように塗布し、乾燥して、塗膜を形成した。その後、塗膜に紫外線照射して、塗膜を硬化させて、８μｍの厚みを有するハードコート層３を形成した。
【０１３４】
なお、ハードコート層形成用組成物は、バインダー樹脂Ａ（日本合成社製、紫外線硬化性ウレタンアクリレート、商品名「ＵＶ１７００Ｂ」）８０質量部、バインダー樹脂Ｂ（大阪有機化学社製、反応性希釈剤（ペンタエリスリトールとアクリル酸との縮合物）、商品名「ビスコート＃３００」）２０質量部、アクリルスチレン樹脂粒子（積水化学社製、有機粒子、平均粒子径５．５μｍ、商品名「ＳＳＸ１０５５ＱＸＥ」）１質量部、光重合開始剤（チバスペシャリティケミカルズ社製、商品名「Ｉｒｇａｃｕｒｅ９０７」）５質量部、希釈溶剤としてのメチルエチルケトン１００質量部を配合し、それらを混合することにより、調製した。
【０１３５】
これにより、図１に示すように、透明基材２と、その厚み方向一方面に配置されるハードコート層３とを備えるハードコートフィルム１を得た。
【０１３６】
実施例２
ハードコート層形成用組成物の調製において、アクリルスチレン樹脂粒子の配合割合を１質量部から４．２５質量部に変更した以外は、実施例１と同様に処理して、ハードコートフィルム１を得た。
【０１３７】
実施例３
バインダー樹脂Ｃ（ＤＩＣ社製、メタクリル系紫外線硬化性樹脂、商品名「ＲＳ２８−６０５」）５０質量部、バインダー樹脂Ｄ（ＤＩＣ社製、メタクリル系紫外線硬化性樹脂、商品名「ＥＬＳ−８８８」）５０質量部、ポリメチルメタクリレート樹脂粒子（綜研化学社製、有機粒子、平均粒子径１．５μｍ、商品名「ＭＸ−１５０」）３質量部、光重合開始剤（チバスペシャリティケミカルズ社製、商品名「Ｉｒｇａｃｕｒｅ９０７」）３質量部、希釈溶剤として酢酸エチル１００質量部を配合し、それらを混合することにより、ハードコート層形成用組成物を調製する点、および、ハードコート層３の硬化後の厚みを８μｍから１．２μｍに変更した以外は、実施例１と同様に処理して、ハードコートフィルム１を得た。
【０１３８】
比較例１
ハードコート層形成用組成物の調製において、ポリメチルメタクリレート樹脂粒子の配合割合を３質量部から０．０５質量部に変更した以外は、実施例３と同様に処理して、ハードコートフィルム１を得た。
【０１３９】
比較例２
ハードコート層形成用組成物の調製において、ポリメチルメタクリレート樹脂粒子を配合しなかった以外は、実施例３と同様に処理して、ハードコートフィルム１を得た。
【０１４０】
（評価）
以下の各項目を評価した。その結果を表１に示す。
【０１４１】
１．ハードコート層
１−１．ハードコート層の厚み方向一方面の平均傾斜角θａおよび算術平均粗さＲａ
ハードコート層３の厚み方向一方面７の平均傾斜角θａおよび算術平均粗さＲａを、ＪＩＳ  Ｂ  ０６０１（２０１３年版）に記載の方法に従って、算出した。
【０１４２】
具体的には、ハードコート層３の厚み方向一方面７の形状を、微細形状測定機（小坂研究所社製、ＥＴ−４０００）で評価した。
【０１４３】
測定時の条件を以下に記載する。
【０１４４】
・測定長          ：  カットオフ×５
・カットオフ値    ：  ０．８ｍｍ
・送り速さ        ：  １ｍｍ／ｓｅｃ
これによって、ハードコート層３の厚み方向一方面７の平均傾斜角θａおよび算術平均粗さＲａを得た。
【０１４５】
１−２．厚み
ハードコート層３の厚みを、ダイアルゲージにより測定した。
【０１４６】
２．ハードコートフィルムの干渉ムラ
ハードコートフィルム１をハードコート層３側から、目視で観察することにより、ハードコートフィルム１の干渉ムラを以下の基準に従って、評価した。
◎：干渉ムラがほぼ視認されなかった。
○：干渉ムラが若干視認されたが、実用上許容できるレベルであった。
△：干渉ムラが視認され、実用上許容できるレベルを超えるレベルであった。
×：干渉ムラが視認され、実用上許容できるレベルをはるかに超えるレベルであった。
【０１４７】
３．白濁
ハードコートフィルム１の厚み方向他方面（透明基材２においてハードコート層３が接触する面に対向する面）に、透明粘着剤を介して、黒アクリル板に貼り、暗室で卓上スタンド（３波長蛍光灯管）の下で、白濁感を観察し、以下の基準により評価した。
◎：白濁感が観察されなかった。
○：白濁感がわずかに観察されたが、実用上許容できるレベルであった。
【０１４８】
４．ニジムラ
透過光を以下の手順に従って観察し、以下の基準に従って、ニジムラを評価した。
【０１４９】
（１）２枚の偏光板の０度設置
２枚の偏光板と、それらに挟まれるハードコートフィルム１とを、ＬＥＤ光源の上に配置した。
【０１５０】
具体的には、まず、第１の偏光板を設置し、次いで、ハードコートフィルム１を、ハードコートフィルム１の透明基材２の遅相軸方向ｓｘが第１の偏光板の偏光軸に沿う方向に対して４５度をなすように、第１の偏光板の表面に設置した。
【０１５１】
その後、第２の偏光板を、第１の偏光板の偏光軸に沿う方向と第２の偏光板の偏光軸に沿う方向が同一となるように、ハードコートフィルム１の表面に設置（０度設置）した。
【０１５２】
そして、それらを透過した透過光を観察した。
【０１５３】
（１）２枚の偏光板の９０度設置
２枚の偏光板と、それらに挟まれるハードコートフィルム１とを、ＬＥＤ光源の上に配置した。
【０１５４】
具体的には、まず、第１の偏光板を設置し、次いで、ハードコートフィルム１を、ハードコートフィルム１の透明基材２の遅相軸方向ｓｘが第１の偏光板の偏光軸に沿う方向に対して４５度をなすように、第１の偏光板の表面に設置した。
【０１５５】
その後、第２の偏光板を、第１の偏光板の偏光軸に沿う方向と第２の偏光板の偏光軸に沿う方向が直交するように、ハードコートフィルム１の表面に設置（９０度設置）した。
【０１５６】
そして、それらを透過した透過光を観察した。
【０１５７】
（３）評価
上記した（１）および（２）の透過光について色づきの差を下記の通り評価した。
【０１５８】
○：（１）および（２）の色づきの差が小さい。
【０１５９】
【表１】
2017222769.tif 000003
【符号の説明】
【０１６０】
１     ハードコートフィル
２     透明基材
３     ハードコート層
４     光学調整層
５     透明導電層
６     透明導電性フィルム
７     ハードコート層の厚み方向一方面
【図１】
2017222769.tif 000004
【図２】
2017222769.tif 000005
【図３】
2017222769.tif 000006
【図４】
2017222769.tif 000007
【図５】
2017222769.tif 000008
【図６】
2017222769.tif 000009
【図７】
2017222769.tif 000010